(57)【特許請求の範囲】
【請求項１】
カートン型のたばこ包装体であって、坪量１５０ｇ／ｍ2〜３５０ｇ／ｍ2の紙基材の内面に接着層を介して、１０〜５０μｍの範囲の厚みのプラスチックフィルムに酸化アルミニウム、酸化マグネシウム、酸化珪素の金属化合物から選択された金属酸化物蒸着層を１００〜２０００Åの厚みに設け、該蒸着層面に、水溶性高分子と１種以上の金属アルコキシドまたはその加水分解物を含む水溶液、または水／アルコール混合溶液を主剤とするコーティング剤からなる乾燥後の厚さが約０．０１〜５０μｍの被覆層を設けた蒸着フィルムを、前記蒸着フィルムの蒸着層面が紙基材側に面するように配置して積層した積層材料を所定の形状に打ち抜き、製函した箱にそのままたばこを収納、密封したことを特徴とする、たばこ包装体。
【発明の詳細な説明】
【０００１】
【発明の属する技術分野】
本発明は、カートン型たばこ包装体の改良に関するものである。
【０００２】
【従来の技術】
たばこを密封包装した包装体は、保形性に優れた外箱と、この外箱の内側に、アルミニウム蒸着層を有する内包紙で、たばこを包装し、収納、密封したものであった。
たばこは、保香性を有する商品であるため、香料の保持性を有する内包紙で一次包装し、次に、保形性のある紙製の外箱に収納した構造としていた。
【０００３】
【発明が解決しようとする課題】
本発明は、内包紙で一次包装し、保形性のある紙製の外箱による二次包装の二重構成を廃止して、一重の包装で保香性と保形製のあるたばこ包装体を提供することを目的とする。
【０００４】
【課題を解決するための手段】
本発明は、カートン型のたばこ包装体であって、坪量１５０ｇ／ｍ2〜３５０ｇ／ｍ2の紙基材の内面に接着層を介して、１０〜５０μｍの範囲の厚みのプラスチックフィルムに酸化アルミニウム、酸化マグネシウム、酸化珪素の金属化合物から選択された金属酸化物蒸着層を１００〜２０００Åの厚みに設け、該蒸着層面に、水溶性高分子と１種以上の金属アルコキシドまたはその加水分解物を含む水溶液、または水／アルコール混合溶液を主剤とするコーティング剤からなる乾燥後の厚さが約０．０１〜５０μｍの被覆層を設けた蒸着フィルムを、前記蒸着フィルムの蒸着層面が紙基材側に面するように配置して積層した積層材料を所定の形状に打ち抜き、製函した箱にそのままたばこを収納、密封したことを特徴とする、たばこ包装体である。
【０００５】
【作用】
このように、紙基材の内面に、金属酸化物蒸着層を設けた蒸着フィルムを積層した積層材料を用いているので、そのまま製函することにより、保香性、保形性の優れた状態を保持できるので、保香性、保形性を必要とするたばこを包装しても、十分な保存性を維持することができる。また、本発明は、前記蒸着フィルムの蒸着層面に、水溶性高分子と金属アルコキシドおよびその加水分解物を含む被覆層を設けた構成とすることにより、さらに保持性を高めることができる。
【０００６】
【発明の実施の形態】
図１は、本発明のたばこ包装体の容器１の蓋を開放した状態を示す説明図である。
図１に示した包装体を形成する容器１は、図３に示す積層材料を所定の形状に打ち抜き、組み立てたものである。
参考例として図２に示した積層材料２は、外面に印刷層３を設けた紙基材４の内面に、接着層５を介してプラスチックフィルム６に、金属酸化物蒸着層７を形成した蒸着フィルムを積層した構成からなる。
また、図３に示す積層材料は、図２の蒸着層７面に被覆層１０を設けた構成である。
【０００７】
ここで、紙基材４は、１５０ｇ／ｍ2〜３５０ｇ／ｍ2の坪量を有し、また、蒸着層７は、酸化アルミニウム、酸化マグネシウム、酸化珪素等の金属酸化物から適宜選択され、１００〜２０００Åの厚みに蒸着形成する。
この蒸着層７を形成するプラスチックフィルム６は、ポリエチレンテレフタレート、ナイロン、ポリエチレン、ポリプロピレン、ポリビニルアルコール等から適宜選択すればよく、１０〜５０μｍの範囲の厚みとするのが好ましい。
また、蒸着層を設ける際、基材に予めアンカーコート層を設けることにより、基材と蒸着層の密着強度を向上させることができる。
このアンカーコート層は、イソシアネート樹脂、エポキシ樹脂、メラミン樹脂の一種、あるいは２種以上の混合物からなる。
【０００８】
そして、紙基材４と蒸着フィルムとの積層は、接着層５を介して行われ、接着層として、例えば２液硬化型ウレタン接着剤等のドライラミネート接着剤、または溶融ポリエチレンガ用いられる。
【０００９】
また、被覆層１０は、水溶性高分子と１種以上の金属アルコキシドまたはその加水分解物を含む水溶液、または水／アルコール混合溶液を取材とするコーティング剤からなる。
【００１０】
コーティング剤に含まれる各成分について以下に詳述する。
本発明でコーティング剤に用いられる水溶性高分子はポリビニルアルコール、ポリビニルピロリドン、デンプン、メチルセルロース、カルボキシメチルセルロース、アルギン酸ナトリウムなどが挙げられる。特にポリビニルアルコール（ＰＶＡ）を本発明のガスバリア性積層体のコーティング剤に用いた場合にガスバリア性が最も優れる。ここでいうＰＶＡは、一般にポリ酢酸ビニルをけん化して得られるもので、酢酸基が数十％残存している、いわゆる部分けん化ＰＶＡから、酢酸基が数％しか残存していない完全けん化ＰＶＡまでを含み、特に限定されるものではない。
【００１１】
また、前記水溶性高分子と共に用いる金属アルコキシドは、テトラエトキシシラン〔Ｓｉ（ＯＣ2 Ｈ5 ）4 〕、トリイソプロポキシアルミニウム〔Ａｌ（Ｏ−２’−Ｃ3 Ｈ7 ）3 〕などの一般式、
Ｍ（ＯＲ）n 
（Ｍ：Ｓｉ、Ｔｉ、Ａｉ、Ｚｒ等の金属、Ｒ：ＣＨ3 、Ｃ2 Ｈ5 等のアルキル基）で表せるものである。中でも、テトラエトキシシラン、トリイソプロポキシアルミニウムが加水分解後、水系の溶媒中において比較的安定であるので好ましい。
【００１２】
上述した各成分を単独またはいくつかを組み合わせてコーティング剤に加えることができ、さらにコーティング剤のバリア性を損なわない範囲で、イソシアネート化合物、シランカップリング剤、あるいは分散剤、安定化剤、粘度調整剤、着色剤など公知の添加剤を加えることができる。
【００１３】
例えばコーティング剤に加えられるイソシアネート化合物は、その分子中に２個以上のイソシアネート基（ＮＣＯ基）を有するものであり、例えばトリレンジイソシアネート（ＴＤＩ）、トリフェニルメタントリイソシアネート（ＴＴＩ）、テトラメチルキシレンジイソシアネート（ＴＭＸＤＩ）などのモノマー類と、これらの重合体、誘導体などがある。
【００１４】
コーティング剤の塗布方法には、通常用いられる、ディッピング法、ロールコーティング法、スクリーン印刷法、スプレー法など従来公知の手段が用いられる。皮膜の厚さはコーティング剤の種類によって異なるが、乾燥後の厚さが約０．０１〜１００μｍの範囲であればよいが、５０μｍ以上では、膜にクラックが生じやすくなるため、０．０１〜５０μｍとすることが望ましい。
【００１５】
【発明の効果】
本発明の包装体は、以上の構成からなるので、外箱自身が保香性が良好なので、たばこを内包紙で包装することなく、そのまま包装しても、たばこの香りを良好に保持することができる。
また、金属酸化物蒸着層面に被覆層を形成した積層材料を用いることにより、より良好な保香性を維持することができる。
【図面の簡単な説明】
【図１】本発明の包装体の一例を示す説明図である。
【図２】  本発明の包装体に用いる積層材料の参考例を示す断面図である。
【図３】  本発明の包装体に用いる積層材料の例を示す断面図である。
【符号の説明】
１…容器
２…積層材料
３…印刷層
４…紙基材
５…接着層
６…プラスチックフィルム
７…蒸着層
８…蒸着フィルム
１０…被覆層
【図１】
0004151100.tif 000002
【図２】
0004151100.tif 000003
【図３】
0004151100.tif 000004